(57)【要約】      （修正有）【課題】白金族元素を含む溶液から、イオン交換法によって白金族元素を分離する際、白金族元素のイオン交換による分離効果を高めた白金族元素の分離方法を提供する。【解決手段】共存金属のＢｉ、Ｓｎ、Ｐｂの合計モル濃度(Ｍ１)と、白金族元素の合計モル濃度(Ｍ２)の比(Ｍ１/Ｍ２)を１以下に調整して白金族元素を吸着分離する。白金族元素を含む溶液として、銅電解スライムを塩酸浸出し、この浸出液から金を分離した後液に亜硫酸ガスを導入して還元処理し、生じた固形物を酸と酸化剤によって浸出した液を用いる。【選択図】図１
2011208249.tif 000002
【特許請求の範囲】
【請求項１】
白金族元素を含む溶液から、イオン交換樹脂を用いて白金族元素を選択的に吸着分離するときに、共存金属のＢｉ、Ｓｎ、Ｐｂの合計モル濃度(Ｍ１)と、白金族元素の合計モル濃度(Ｍ２)の比(Ｍ１/Ｍ２)を１以下に調整して白金族元素を吸着分離することを特徴とする白金族元素の分離方法。
【請求項２】
白金族元素を含む溶液が、銅電解スライムを塩酸浸出し、この浸出液から金を分離した後液に亜硫酸ガスを導入して還元処理し、生じた固形物を酸と酸化剤によって浸出した液である請求項１に記載する方法。
【発明の詳細な説明】
【技術分野】
【０００１】
本発明は、溶液中の白金族金属を共存金属から効率良く溶媒抽出によって分離する方法に関する。本発明の方法は貴金属の製錬工程などにおいて副生する処理物から白金族元素を分離回収する方法として利用することができる。
【背景技術】
【０００２】
白金族金属は希少な元素であり、白金族金属を高品位で含む天然鉱物の産出は少ないので、工業的には非鉄金属製錬の副産物や使用済み触媒などから回収されている。例えば、銅やニッケルの精練工程で生じる陽極スライムあるいはニッケルの精練工程で生じる抽出残渣には、金、銀、白金、パラジウムなどが含まれており、従来、これらの製錬残渣から白金や金などの貴金属が回収されている。
【０００３】
従来、このような製錬残渣等から白金族元素が分離回収されている。例えば、脱銅スライムを塩化浸出し、浸出滓から銀や鉛を回収する一方、浸出液から溶媒抽出によって金を回収した後に、この金抽出後液には白金族元素やセレン等が含まれているので、金抽出後液から白金族元素を回収している。
【０００４】
白金族元素を含む溶液から白金族元素を回収する方法として、ジアルキルスルフィド(DAS)やトリブチル燐酸(TBP)を用いた溶媒抽出方法が知られている（特許文献１：特開昭６３−１４８２４号公報、特許文献２：特開２０００−１７８６６４号公報）。特許文献２の方法は、ＴＢＰと共にオクチルメチルアンモニウムを併用することによって白金族元素を集合して抽出分離できることが記載されている。
【０００５】
白金族元素をイオン交換樹脂に吸着させて分離回収する方法も知られている（特許文献３：特開平２００４−１３１７４５号公報、特許文献４：特開２００７−３０２９４４号公報）。特許文献３にはポリアミン型アニオン交換樹脂を用いることによって比較的低濃度の白金族元素を吸着分離できることが記載されている。また、特許文献４には、白金族元素を吸着したイオン交換樹脂を酸化還元雰囲気下で焙焼して白金族元素を合金化し、焙焼物を酸化剤の存在下で塩酸浸出し、浸出液に塩化カリウムを添加して白金族元素のクロロ錯塩結晶を生成させて分離することによって不純物の少ない白金族元素を回収する方法が記載されている。
【先行技術文献】
【特許文献】
【０００６】
【特許文献１】特開昭６３−１４８２４号公報
【特許文献２】特開２０００−１７８６６４号公報
【特許文献３】特開平２００４−１３１７４５号公報
【特許文献４】特開２００７−３０２９４４号公報
【発明の概要】
【発明が解決しようとする課題】
【０００７】
白金族元素と共に他の金属（不純物金属）を含む溶液から、イオン交換法によって白金族元素を選択的に分離するときに、白金族元素を選択的に吸着するイオン交換樹脂として一般的な弱塩基型イオン交換樹脂を用いた場合、不純物金属の種類によっては、該不純物金属の濃度が高いとイオン交換樹脂の官能基に不純物金属が吸着して白金族元素の吸着を妨げ、さらに不純物金属がイオン交換樹脂に蓄積して吸着能力を低下させ、寿命を短くすると云う問題がある。
【０００８】
イオン交換樹脂による白金族元素の分離が不十分になると、溶液中に白金族元素が残留し、抽出後液からセレンなどを回収するときに、回収したセレン中に白金族元素が混入し、セレンの純度を低下させる問題を引き起こす。
【０００９】
本発明は、白金族元素を含む溶液から、イオン交換法によって白金族元素を分離する際の上記問題を解決したものであり、イオン交換樹脂による白金族元素の吸着を妨げる不純物金属の種類を特定し、その濃度を制限することによって、白金族元素のイオン交換による分離効果を高めた白金族元素の分離方法を提供する。
【課題を解決するための手段】
【００１０】
本発明は、以下の構成によって上記課題を解決した、白金族元素の分離方法に関する。
〔１〕白金族元素を含む溶液から、イオン交換樹脂を用いて白金族元素を選択的に吸着分離するときに、共存金属のＢｉ、Ｓｎ、Ｐｂの合計モル濃度(Ｍ１)と、白金族元素の合計モル濃度(Ｍ２)の比(Ｍ１/Ｍ２)を１以下に調整して白金族元素を吸着分離することを特徴とする白金族元素の分離方法。
〔２〕白金族元素を含む溶液が、銅電解スライムを塩酸浸出し、この浸出液から金を分離した後液に亜硫酸ガスを導入して還元処理し、生じた固形物を酸と酸化剤によって浸出した液である上記[１]に記載する方法。
【発明の効果】
【００１１】
本発明の分離方法によれば、イオン交換樹脂による白金族元素の吸着を妨げる影響の大きい共存金属としてＢｉ、Ｓｎ、Ｐｂを特定し、これらの合計モル濃度(Ｍ１)を制限してイオン交換を行うので、白金族元素の吸着分離効果が高い。
【００１２】
具体的には、白金族元素（Pt、Pd、Ru、Rh、Ir）の合計モル濃度(Ｍ２)に対して、Ｂｉ、Ｓｎ、Ｐｂの合計モル濃度(Ｍ１)の比(Ｍ１/Ｍ２)を１以下にすることによって、Ｂｉ等がイオン交換樹脂の官能基に吸着する量を制限して、白金族元素に対するイオン交換樹脂の吸着能力を確保し、さらに吸着後の溶離洗浄工程におけるイオン交換樹脂への残留が少ない。
【００１３】
また、本発明の分離方法は白金族元素の吸着効果が高いので、イオン交換樹脂に使用量が比較的少量で済み、またイオン交換樹脂に吸着される白金族元素の濃度が高いので、回収率が向上する。
【図面の簡単な説明】
【００１４】
【図１】Ｍ１／Ｍ２比に対する白金族元素の吸着率を示すグラフ
【発明を実施するための形態】
【００１５】
以下、本発明を実施形態に基づいて具体的に説明する。
本発明の方法は、〔１〕白金族元素を含む溶液から、イオン交換樹脂を用いて白金族元素を選択的に吸着分離するときに、共存金属のＢｉ、Ｓｎ、Ｐｂの合計モル濃度(Ｍ１)と、白金族元素の合計モル濃度(Ｍ２)の比(Ｍ１/Ｍ２)を１以下に調整して白金族元素を吸着分離することを特徴とする白金族元素の分離方法である。
【００１６】
白金族元素と共に他の金属（不純物金属）を含む溶液から、イオン交換法によって白金族元素を選択的に吸着分離するときに、白金族元素を吸着する一般的なイオン交換樹脂（弱塩基型イオン交換樹脂）を用いた場合、不純物金属の種類によっては白金族元素の吸着が大きく妨げられる。特にＢｉ、Ｓｎ、Ｐｂの影響が大きい。Ｃｕ、Ｓe、Ａｓなどは影響が少ない。
【００１７】
そこで、本発明の分離方法は、白金族元素と共存する不純物金属について、Ｂｉ、Ｓｎ、Ｐｂの濃度を制限し、Ｂｉ、Ｓｎ、Ｐｂの合計モル濃度(Ｍ１)を、白金族元素（Pt、Pd、Ru、Rh、Ir）の合計モル濃度(Ｍ２)に対して、Ｍ１/Ｍ２比を１以下に制御してイオン交換を行う。
【００１８】
上記モル濃度比(Ｍ１/Ｍ２)を１以下に制御してイオン交換を行うことによって、図１に示すように、８５％以上の白金族元素の吸着率を得ることができる。モル濃度比(Ｍ１/Ｍ２)が概ね１を上回ると、このモル濃度比に比例して白金族元素の吸着率が低下し、Ｍ１/Ｍ２比が１.５では白金族元素の吸着率は約４０％に低下し、Ｍ１/Ｍ２比が２.０では白金族元素の吸着率は約１０％以下である。
【００１９】
白金族元素を含む溶液として、銅電解スライムを塩酸浸出し、この浸出液から金を分離した後液に亜硫酸ガスを導入して還元処理し、生じた固形物を酸と酸化剤によって浸出した液を用いることができる。
【００２０】
具体的には、例えば、脱銅精錬スライムは次のように処理される。まず、脱銅精錬スライムを塩酸および過酸化水素によってスラリーにし、これを濾過して主に銀を含む浸出滓と、金や白金族元素およびセレン、テルルを含む浸出液とに分離する。次に、この浸出液の液性を調整し、ＤＢＣ等を用いた溶媒抽出によって浸出液から金を分離する。このようにして金を分離した抽出残液には白金族元素やセレン、テルル、さらにはＢｉ、Ｓｎ、およびＰｂなどが液中に溶存している。そこで、この抽出残液に亜硫酸ガスを導入しセレンを還元沈殿させ、抽出残液から分離する。セレンを分離した濾液にさらに亜硫酸ガスを導入し、残りのセレンと共にテルルを還元して沈澱させる。なお、白金族元素はセレンやテルルと共に沈殿し、Ｂｉ、Ｓｎ、およびＰｂは液中に残る。これを濾別してセレンテルル白金族含有物を得ることができる。
【００２１】
このセレンテルル白金族含有物に酸化剤の存在下で塩酸を加えて白金族元素を溶解した後に固液分離し、濾別した白金族含有溶液から本発明の分離方法によって、白金族元素を選択的に分離することができる。この白金族含有溶液は、前段階で亜硫酸ガスを導入して白金族元素を沈澱化するときに、Ｂｉ、Ｓｎ、およびＰｂは液中に残るので、Ｍ１/Ｍ２＜１にすることができる。
【実施例】
【００２２】
以下、本発明の実施例を比較例と共に示す。
〔実施例１〜２〕
白金族元素と共に不純物としてＢｉ、Ｓｎ、およびＰｂを含む溶液について、イオン交換によって白金族元素を分離した。イオン交換樹脂として、弱塩基型イオン交換樹脂（商品名：ダイアイオンＷＡ−３０）を用いた。白金族元素含有溶液をイオン交換樹脂にＳＶ＝１の流速で通液し、吸着操作１０ＢＤの後に吸着率を調べた。
Ｂｉ＋Ｓｎ＋Ｐｂの合計モル濃度(Ｍ１)と白金族（Ｐｔ＋Ｐｄ＋Ｒｈ＋Ｒｕ＋Ｉｒ）の合計モル濃度(Ｍ２)の比（Ｍ１/Ｍ２）が約０.１、約０.８の試料について、Ｍ１/Ｍ２比に対する白金族元素の吸着率を図１に示した。
【００２３】
〔比較例１〜２〕
Ｍ１/Ｍ２比が１.５、２.０の試料について、実施例１〜２と同様にしてイオン交換を行い、Ｍ１/Ｍ２比に対する白金族元素の吸着率を図１に示した。
【００２４】
図１に示すように、実施例１および実施例２の試料は、Ｍ１/Ｍ２比が１より小さく、白金族元素の吸着率は約９５％〜約８５％であり、高い抽出効果が得られ。一方、比較例１および比較例２の試料は、Ｍ１/Ｍ２比が１より大きく、この比の増加に比例して白金族元素の吸着率は急激に低下し、Ｍ１/Ｍ２比が１.５では吸着率は約４０％以下であり、Ｍ１/Ｍ２比が２.０では白金族元素の吸着率は約１０％以下である。
【図１】
2011208249.tif 000003